(57)【要約】【課題】  フィルムの巻き始めの領域に生じる恐れのある、フィルム端による段差跡や、両面テープによる段差跡などの発生を抑制して、製品歩留りを向上しうる巻芯を提供する。【解決手段】  巻芯１の巻芯本体２の外周面の、少なくともフィルム巻取領域に、ヤング率が１ｋＰａ〜２０００ｋＰａのゲルで形成された被覆層３を設ける。この被覆層３はきわめてやわらかいゲルで形成されているので、その上にフィルムを巻き付けた際に、フィルム端の段差やフィルム先端固定に用いる両面テープなどの段差を吸収でき、最内層に巻かれるフィルムに生じ勝ちな段差跡を防止できる。【選択図】  図１
2005096927.tif 000002
【特許請求の範囲】
【請求項１】
巻芯本体と、その巻芯本体外周面の、少なくともフィルム巻取領域に設けられた被覆層を備え、該被覆層が、ヤング率が１ｋＰａ〜２０００ｋＰａのゲルで形成されていることを特徴とするフィルム巻取用巻芯。
【請求項２】
前記ゲルで形成された被覆層が、巻芯本体を取り囲んで配置した金型による一体成形によって、つなぎ目の無い形態で前記巻芯本体に一体化されていることを特徴とする請求項１記載のフィルム巻取用巻芯。
【請求項３】
前記被覆層がシリコーンゲルで形成されていることを特徴とする請求項１又は２記載のフィルム巻取用巻芯。
【請求項４】
金型内に巻芯本体を、該巻芯本体外周面の被覆層を形成すべき領域にゲル成形空間を形成するようにセットすると共に該ゲル成形空間内に熱硬化タイプの液状ゲルを供給し、次いで前記液状ゲルを加熱、硬化させて巻芯本体外周面にゲルで形成された被覆層を一体成形することを特徴とするフィルム巻取用巻芯の製造方法。
【請求項５】
前記液状ゲルを前記ゲル成形空間内に供給する際若しくはその前に、前記液状ゲルに真空を作用させて脱泡することを特徴とする請求項４記載のフィルム巻取用巻芯の製造方法。
【請求項６】
前記液状ゲルの加熱を、前記金型に巻いたバンドヒータで行うことを特徴とする請求項４又は５記載のフィルム巻取用巻芯の製造方法。
【発明の詳細な説明】
【技術分野】
【０００１】
本発明は、樹脂の単体フィルム、樹脂の積層フィルム、樹脂と金属箔との積層フィルム、紙、金属箔などの各種のフィルム状材料（単にフィルムという）の巻取に用いる巻芯並びにその製造方法に関する。
【背景技術】
【０００２】
フィルムの巻取に用いる巻芯としては、紙管、金属管、ＦＲＰ管などが使用されており、その巻芯にフィルムを巻き付けるには、フィルム先端を巻芯表面に、例えば両面テープを用いて接着して固定する方法、あるいは、フィルム先端領域を巻芯外周に複数回手で巻き付けて固定する方法等が採られている。ところで、これらの方法でフィルムを巻芯に巻き付けると、フィルムの巻き始めの領域には、フィルム端や両面テープの厚み分の段差に起因するしわ、折り目などの段差跡が発生する。特に、フィルムの巻き取りの際、たけのこ状（巻き取りフィルム幅方向へフィルムが円錐状にずれること）になるのを防止するため、巻き取りテンションを高くした場合には、段差跡が顕著に生じる。また、フィルムに銅箔がラミネートされていたり、薄いフィルムの場合には、これらの段差跡がでやすく、巻き始めの１００ｍ程度にも段差跡が残ることがある。巻き取ったフィルムが、ディスプレイ用反射防止フィルム、防眩フィルム、電磁波カットフィルム等のわずかな欠陥も許されない用途のものである場合には、巻き始めの段差跡を生じている領域は、不良品として除去せざるを得ず、このため、製品歩留りの低下の原因となっている。
【０００３】
そこで、巻き始めのフィルムに段差跡が残るのを防止するため、外周面に発泡樹脂シートを巻き付けた巻芯（特開平５−５３２４９号公報参照）、外周面を圧縮応力０．０１〜０．１ｋｇｆ／ｃｍ2 の発泡樹脂製のクッション材で被覆した巻芯（特開平９−１４２７３９号公報参照）、外周面をゴム硬度６０〜７５度のゴムで被覆した巻芯（実公平７−３９９１２号公報参照）などが提案されている。
【特許文献１】特開平５−５３２４９号公報
【特許文献２】特開平９−１４２７３９号公報
【特許文献３】実公平７−３９９１２号公報
【０００４】
しかしながら、外周面に発泡樹脂系のシートやクッション材を巻き付けた巻芯では、被覆層を構成する発泡体の表面にフィルムの先端を固定して巻き付けて行く際、フィルムのテンションが強いと、そのフィルムで押された発泡体自体がゆがんでしわが発生し、そのしわがフィルムの巻き付けにつれて移動し、フィルムを１周巻き付けた際に発泡体のしわがフィルム先端を固定した位置に押し付けられるようにして、その位置に残り、その上に巻かれるフィルムに転移して欠陥となるという問題があった。また、従来は、巻芯外周面に発泡樹脂系のシートやクッション材を巻き付けているため、つなぎ目が発生し、そのつなぎ目の段差跡がフィルムに残るという問題もあった。一方、ゴムを被覆した巻芯では、フィルム端や両面テープの厚み分の段差を吸収しきれず、依然としてかなりの長さ部分に段差跡が生じるという問題があった。
【発明の開示】
【発明が解決しようとする課題】
【０００５】
本発明はかかる問題点に鑑みてなされたもので、フィルムの巻き始めの領域に生じる恐れのあるフィルム端による段差跡や、両面テープによる段差跡などの欠陥の発生を低減して、製品歩留りを向上しうる巻芯及びその製造方法を提供することを課題とする。
【課題を解決するための手段】
【０００６】
本発明の巻芯は、巻芯にフィルムを巻き取る際に最内層のフィルムに生じる恐れのあったフィルム端段差跡や、両面テープ段差跡を防止するため、巻芯本体外周面の、少なくともフィルム巻取領域に、ヤング率が１ｋＰａ〜２０００ｋＰａのゲルで形成された被覆層を設けるという構成としたものである。
【０００７】
ここで、前記ゲルで形成された被覆層は、巻芯本体を取り囲んで配置した金型による一体成形によって、つなぎ目の無い形態で前記巻芯本体に一体化したものとすることが好ましい。
【０００８】
また、前記被覆層はシリコーンゲルで形成することが好ましい。
【０００９】
上記構成の巻芯を製造する本発明方法は、金型内に巻芯本体を、該巻芯本体外周面の被覆層を形成すべき領域にゲル成形空間を形成するようにセットすると共に該ゲル成形空間内に熱硬化タイプの液状ゲルを供給し、次いで前記液状ゲルを加熱、硬化させて巻芯本体外周面にゲルで形成された被覆層を一体成形することを特徴とするものである。
【００１０】
ここで、前記液状ゲルを前記ゲル成形空間内に供給する際若しくはその前に、前記液状ゲルに真空を作用させて脱泡することが好ましい。
【００１１】
また、前記液状ゲルの加熱を、前記金型に巻いたバンドヒータで行うことが好ましい。
【発明の効果】
【００１２】
本発明の巻芯は、フィルムを巻き取る領域にきわめてやわらかいゲルからなる被覆層を備えているので、その上にフィルムを巻き付けた際に、フィルム端の段差やフィルム先端固定に用いる両面テープなどの段差をゲルで吸収でき、しかも被覆層は発泡構造ではないので、樹脂フォームを用いた場合のように被覆層自体にしわが生じるということもなく、フィルムの巻き始めの領域に生じ勝ちな欠陥を抑制してフィルムの製品歩留りを向上することができる。本発明の巻芯に巻き取る対象のフィルムは、フィルムに残る段差跡、しわなどの欠陥の防止が望まれるものであれば樹脂フィルム、積層フィルム、紙、金属箔等任意であるが、特に、ディスプレイ用反射防止フィルム、防眩フィルム、電磁波カットフィルム等の高価で且つわずかな欠陥も許されない用途のものとすることが、本発明の巻芯を用いることによる経済的効果が大きいので、好ましい。
【００１３】
ここで、前記ゲルで形成された被覆層を、巻芯本体を取り囲んで配置した金型による一体成形によって、つなぎ目の無い形態で前記巻芯本体に一体化したものとすると、フィルムにつなぎ目による段差跡が残らず、巻き始めのフィルムに発生する欠陥を一層抑制できる。
【００１４】
被覆層を形成するゲルとしては、シリコーンゲル、ウレタン系ゲル、ゴム系ゲル等種々のものを使用できるが、なかでも、シリコーンゲルが入手しやすく且つコスト的にも有利であるので、好ましい。
【００１５】
上記した本発明方法によれば、巻芯本体外周面の所定位置にゲルで形成された被覆層をつなぎ目の無い形態で一体成形することができ、得られた巻芯を用いることで、フィルムの巻き始めの領域に生じ勝ちな欠陥を抑制してフィルムの製品歩留りを向上することができる。
【００１６】
ここで、前記液状ゲルを前記ゲル成形空間内に供給する際若しくはその前に、前記液状ゲルに真空を作用させて脱泡しておくことで、液状ゲルの加熱、硬化によって形成される被覆層の表面の、泡による凹凸の発生を抑制でき、表面平滑な被覆層を形成できると共に内部に気孔のない被覆層を形成することができ、得られた巻芯ではフィルムを強いテンションで巻き付けた際においても被覆層にしわが生じることがない。
【００１７】
また、前記液状ゲルの加熱を、前記金型に巻いたバンドヒータで行うことで、加熱のための大型の炉を必要とせず、任意の場所で簡易に加熱操作を行うことができると共に種々なサイズの巻芯にもフレキシブルに対応できる。
【発明を実施するための最良の形態】
【００１８】
以下、図面を参照して本発明を更に詳細に説明する。図１（ａ）は本発明の好適な実施形態に係る巻芯１を示す概略斜視図、図１（ｂ）はその概略断面図である。巻芯１は、巻芯本体２とその巻芯本体２外周面の、少なくともフィルム４を巻き取るフィルム巻取領域に形成された被覆層３を備えている。巻芯本体２はフィルム４を巻き取り且つ保持するのに必要な強度、剛性を備えたものであればその材質は任意であり、具体的には、ＦＲＰ管、ＡＢＳ等の樹脂管、金属管、紙管、などが使用される。被覆層３は、巻芯１に巻き付けるフィルムのフィルム端による段差やフィルム接着用の両面テープによる段差を吸収するために設けるもので、ヤング率が１ｋＰａ〜２０００ｋＰａのゲルで形成されている。ここで、ヤング率を１ｋＰａ〜２０００ｋＰａと設定したのは、次の理由による。すなわち、被覆層３を形成するゲルのヤング率は、小さいほどフィルム端による段差やフィルム接着用の両面テープによる段差を吸収する効果が大きくなるが、あまり小さくなると、ゲルの入手が困難であり、且つ被覆層３が剥がれたり傷ついたりしやすく、取り扱いが困難となるので、ヤング率の下限を１ｋＰａとした。一方、ヤング率が高くなると硬すぎて、フィルム端による段差や両面テープによる段差を吸収する効果が少なくなるので、ヤング率の上限を２０００ｋＰａと設定した。なお、被覆層３のヤング率の選定に際しては、ヤング率が大きくなる程、段差を吸収する効果が少なくなり、一方取り扱いは容易となる（傷ついたり、剥がれたりしにくくなる）ので、これらの特性と、巻き取るべきフィルムの特性を考慮して定めれば良い。例えば、光学フィルムなどとして用いる厚みが８０μｍ程度の樹脂フィルムの巻き取りに用いる場合には、樹脂フィルムは段差跡が生じにくい特性を持っているので、ヤング率を高めに、例えば、１０００〜１５００ｋＰａに選定することが好ましい。一方、電磁波カットフィルムなどとして用いる銅箔を貼った厚みが５０μｍ程度の積層フィルムの巻き取りに用いる場合には、銅箔が折れやすい特性をもっているので、ヤング率を低めに、例えば、５０〜５００ｋＰａに選定することが好ましい。
【００１９】
被覆層３の厚さは、薄くなると段差の吸収効果が小さくなり、一方厚くなるとコストアップすると共に傷つき易くなるので、０．５〜３ｍｍ程度に選定することが好ましく、更には、１〜２ｍｍ程度に選定することが一層好ましい。被覆層３に用いるゲルは、シリコーンゲルが容易に入手可能で且つコスト的にも有利であるので好ましいが、これ以外のもの、たとえば、ウレタン系ゲル、ゴム系ゲル等を用いても良い。また、被覆層３を形成するゲルとして粘着質のもの、たとえば、粘着質のシリコーンゲルを用いることも好ましく、これによって、被覆層３の外周面にフィルムを巻き付ける際に、フィルム先端を両面テープで固定することなく、巻き付けることが可能となり、巻芯に対するフィルム巻き付け作業を簡易とすることができる。
【００２０】
被覆層３は後述するように、巻芯本体２を取り囲んで配置した金型による一体成形によって、つなぎ目の無い形態で巻芯本体２に一体化される。なお、巻芯本体２の外周面に被覆層３を形成する領域は、上記したように、少なくともフィルム巻取領域とすればよく、図１に示す実施形態では、巻芯本体２の両端は被覆しない状態のまま残しているが、巻芯本体２の全長に渡って被覆層３を形成してもよい。また、巻芯本体２の両端を除いて被覆層３を形成する場合には、図２に示す巻芯１Ａのように、巻芯本体２の外周面の被覆層３を形成する領域に浅い溝５を形成し、その溝５に被覆層３を形成する構成としてもよい。この構成とすると、巻芯１Ａを床面等に置いた際などに被覆層３に外力があまり加わらず、被覆層３を傷付けることが少ないといった利点が得られる。
【００２１】
上記した構成の巻芯１（或いは１Ａ）は、フィルムを巻き取る領域にきわめてやわらかいゲルからなる被覆層３を備えているので、その上にフィルムを巻き付けた際に、フィルム端の段差やフィルム先端固定に用いる両面テープなどの段差をゲルで吸収でき、しかも被覆層は発泡構造ではないので、樹脂フォームを用いた場合のように被覆層自体にしわが生じるということもなく、更に、被覆層３にはつなぎ目がないのでつなぎ目による段差が生じることもなく、この結果、フィルムの巻き始めの領域に生じ勝ちな欠陥（フィルム端の段差跡、両面テープの段差跡、被覆層自体に生じるしわによる欠陥、つなぎ目による段差跡など）を大幅に少なくでき、フィルムの製品歩留りを大幅に向上させ、コストダウンを図ることができる。
【００２２】
次に、図１に示す構成の巻芯１の製造方法を説明する。まず、図３に示す金型１０を用意する。この金型１０は、巻芯本体２を収容可能な長さを有し且つ形成すべき被覆層の外径寸法に等しい内径を有する筒状の金型本体１１と、その金型本体１１の下端を閉じる金型下蓋１２と、金型本体１１の上端を閉じる金型上蓋１３を備えている。金型本体１１には、その上下端近傍に液ゲル注入口１５と真空引き穴１６が形成されている。また、金型下蓋１２と金型上蓋１３には、巻芯本体２の上下端にそれぞれ嵌合するコーン部１８、１９が形成されている。更に、金型本体１１及び金型下蓋１２、金型上蓋１３には、同心状に位置決めするための位置決めピン及び位置決め穴（図示せず）も設けられている。
【００２３】
次に、巻芯本体２の両端の被覆層を形成しない領域に、離型用のテープ２１を巻き付け、その巻芯本体２を図４に示すように金型１０内にセットして金型１０を組み立てる。これにより、巻芯本体２外周面の被覆層を形成すべき領域にゲル成形空間２２が形成される。次いで、その金型１０の液ゲル注入口１５に、熱硬化性の液状ゲル２３を収容した液状ゲルタンク２４を接続し、真空引き穴１６には、圧縮空気を利用したエジェクターなどの真空装置（図示せず）に接続された真空吸引管２５を接続する。その後、ゲル成形空間２２内を真空に吸引し、所定の真空度（例えば、−１００ｋＰａ）に達した時点で、液状ゲルタンク２４から液状ゲルをゲル成形空間２２内に注入する。これにより、液状ゲルがゲル成形空間２２内を満たしてゆくと共に液状ゲルの脱泡が行われる。なお、液状ゲルを、真空引き穴１６よりも少し低い位置まで充填した後、必要に応じ、液状ゲルの注入は停止した状態で真空吸引を継続し、更に脱泡を行っても良い。その後、金型１０の金型本体１１の外周にセラミックバンドヒータ、ファイバーバンドヒータなどのバンドヒータ（図示せず）をあてがい、金型を介してその内部の液状ゲルの加熱、硬化を行い、十分に硬化した後、金型１０を分解し、巻芯本体２を取り出し、離型用のテープ２１及びその上にあるゲルを除去する。以上により、図１に示すように、金型本体２の外周面の所望領域に、ゲルで形成された被覆層３をつなぎ目の無い形態で一体化した巻芯１が製造される。得られた巻芯１の被覆層３は脱泡された液状ゲルの加熱、硬化によって形成されているので、表面に気泡による凹凸が生じるとか、内部に気孔が残るといったことがなく、品質の良い被覆層となっている。
【００２４】
上記した実施の形態では、金型１０内のゲル成形空間２２内に真空を作用させて液状ゲルを脱泡し且つゲル成形空間２２内に液状ゲルを注入しているが、これに代えて、脱泡した液状ゲルをポンプ等によってゲル成形空間内に供給する構成としてもよい。図５、図６はその場合の実施形態を示すものである。この実施形態では、金型１０Ａが、巻芯本体２を収容する金型本体１１Ａとその底部を閉じる金型下蓋１２を備えているが、金型本体１１Ａの上端を閉じる上蓋は設けておらず、その代わりに、巻芯本体２と金型本体１０Ａとの間に挿入される３個のピン３１を備え、巻芯本体２を金型本体１１Ａに対して同心状に位置決めする位置決め部材３０を用いている。また、金型本体１１Ａの下端近傍の液ゲル注入口１５には、真空吸引される構成の液状ゲル脱泡装置３３をポンプ３４を介して接続している。そして、この実施形態では、液状ゲル脱泡装置３３内で液状ゲル２３を脱泡した後、その液状ゲル２３をポンプ３４によって金型１０Ａ内のゲル成形空間２２内に供給し、その状態で、金型１０Ａをバンドヒータ（図示せず）で加熱し、ゲル成形空間２２内の液状ゲルの加熱、硬化を行うことで、金型本体２の外周面の所望領域に、ゲルで形成された被覆層３をつなぎ目の無い形態で一体化した巻芯１（図１参照）が製造される。そしてこの場合にも、得られた巻芯１の被覆層３は脱泡された液状ゲルの加熱、硬化によって形成されているので、表面に気泡による凹凸が生じるとか、内部に気孔が残るといったことがない。
【００２５】
図６は本発明方法の更に他の実施形態に用いる金型１０Ｂを示すものである。この金型１０Ｂは、巻芯本体２内に液状ゲルが入るのを防止するように巻芯１内に取り付けられる内型３６と、巻芯本体２を収容する金型本体１１Ｂと、その底部を閉じる金型下蓋１２Ｂとを備えている。金型下蓋１２Ｂには位置決め突起３７が形成され、内型３６の底面には位置決め突起３７に嵌合する位置決め穴３８が形成されている。この金型１０Ｂを用いて巻芯１を製造するには、図７に示すように、巻芯本体２の両端外周面に離型用のテープ２１を巻き付け、且つその巻芯本体２内に内型３６を挿入しておく。次いで、金型本体１１Ｂ内に、あらかじめ脱泡済の液状ゲル２３を入れ、その後、その金型本体１１Ｂ内に上方から、内型３６を取り付けた状態の巻芯本体２をゆっくりと入れて行き、図８に示すように、金型本体１１Ｂ内の所定位置に巻芯本体２及び内側３６をセットし、巻芯本体２の上端と金型本体１１Ｂの上端の間に位置決め部材３０（図５に示すものと同じ構造）の位置決めピン３１を差し込んで巻芯本体２を金型本体１０Ｂに対して同心状に位置決めする。これにより、巻芯本体２の外周にゲル成形空間２２が形成されると共にそのゲル成形空間２２内に液状ゲルが供給された状態となる。その後、金型本体１１Ｂをバンドヒータ（図示せず）で加熱し、ゲル成形空間２２内の液状ゲルの加熱、硬化を行うことで、金型本体２の外周面の所望領域に、ゲルで形成された被覆層３をつなぎ目の無い形態で一体化した巻芯１（図１参照）が製造される。そしてこの場合にも、得られた巻芯１の被覆層３は脱泡された液状ゲルの加熱、硬化によって形成されているので、表面に気泡による凹凸が生じるとか、内部に気孔が残るといったことがない。
【００２６】
なお、以上に説明した実施の形態では、金型にバンドヒータを巻き付けて加熱する構成としているが、加熱手段はバンドヒータに限らず、他の手段を用いてもよく、たとえば、所望温度のお湯につけて加熱する方法等を採用してもよい。ただし、バンドヒータを用いると所望温度への加熱を容易に行うことができる利点が得られる。また、液状ゲルのゲル形成空間２２への供給方法も、実施形態で説明した方法に限らず、適宜変更可能であり、例えば、単純に液状ゲルをゲル形成空間２２へ注ぎ入れる方式でもよい。更に、上記実施形態に示す方法では、いずれも液状ゲルに対して脱泡を行っているが、多少の品質低下が許容される場合には、脱泡を省略してもよい。
【実施例】
【００２７】
［実施例１］
ＦＲＰ製の６インチ巻芯本体２（外径：１６７ｍｍ、内径１５２．４ｍｍ、長さ１５００ｍｍ）を用意し、その両端それぞれ５０ｍｍの領域に離型用のテープ２１を巻いて、図４に示すように、金型１０内の所定位置にセットし、金型１０を閉じた。ここで用いた金型１０の金型本体１１の内径は１６９ｍｍとした。次いで、真空吸引管２５で金型１０内を真空吸引し、金型内が約−１００ｋＰａに達した後、シリコーンの液状ゲル（商品名  θ−６ゲル、製造元  株式会社ジェルテック）２３を金型下部の液ゲル注入口１５から注入した。注入が完了した後、金型外周にセラミックバンドヒータをあてがい、約７０°Ｃの温度で１時間、その後１００°Ｃで３時間硬化を行った。その後、金型から巻芯本体２を取り出し、離型用のテープ２１を除去し、図１に示す巻芯１を得た。
【００２８】
得られた巻芯１では、巻芯本体２の外周面にシリコーンゲルによるつなぎ目の無い、表面平滑な被覆部３が一体成形されていた。被覆部３の厚みは１ｍｍ、有効長さは１４００ｍｍ、ヤング率は６７０ｋＰａであった。
【００２９】
上記巻芯１を印刷機の排紙チャック台にセットし、巻き始めのＡＧ（防眩）フィルムを巻芯に接着すべく、図９（ａ）に示すように、巻芯１の幅方向に２枚の両面テープ５０（厚み５０μｍ、幅３０ｍｍ）を貼り付けた。次いで、図９（ｂ）に示すように、巻き取るべきフィルム（この実施例では、厚み８０μｍ、幅１３３０ｍｍのＴＡＣフィルムを使用）の先端部分を両面テープ５０に貼り付けて、２０ｋｇｆのテンションで巻き始めた。フィルムを約３０００ｍ巻き取った後、次工程にて巻き出し確認を行ったところ、両面テープの段差跡、フィルム端の段差跡のいずれも、最内層のフィルムまで確認されなかった。
【００３０】
［比較例１］
実施例１で用いたＦＲＰ製の６インチ巻芯本体２を、そのまま巻芯として、実施例１と同一条件でフィルムを巻き取り、次工程にて巻き出し確認を行ったところ、最内層のフィルムの約１５ｍに、両面テープの段差跡、フィルム端の段差跡などの欠陥が見られた。
【００３１】
［実施例２］
実施例１と同様にして、実施例１とは組成の異なる２種類のシリコーンの液状ゲルを用いてシリコーンゲルの被覆層３を形成した。得られた被覆層のヤング率は１４３０ｋＰａ、及び１２０ｋＰａであった。この巻芯を用いて、厚み５０μｍ、４０μｍのＰＥＴフィルムを用いて実施例１と同様の巻き取りテストを行ったところ、いずれの場合にも、両面テープの段差跡、フィルム端の段差跡のいずれも、巻芯最内フィルムまで確認されなかった。
【００３２】
以上の実施例１、２及び比較例１から明らかなように、巻芯外周面にシリコーンゲルの被覆層３を形成しておくことで、最内層に巻かれるフィルムに生じる両面テープの段差跡、フィルム端の段差跡などの欠陥を良好に防止できることを確認できた。
【産業上の利用可能性】
【００３３】
本発明の巻芯は、任意のフィルム（紙、金属箔等を含む）の巻き取りに使用可能であるが、特に、ディスプレイ用反射防止フィルム、防眩フィルム、電磁波カットフィルム等の高価で且つわずかな欠陥も許されない用途のものの巻き取りに使用することで、最内層のフィルムに生じがちな欠陥を大幅に抑制して、製品歩留りを向上させることができ、フィルム製品の高品質化やコストダウンを図ることができる。
【図面の簡単な説明】
【００３４】
【図１】（ａ）は本発明の実施の形態に係る巻芯の概略斜視図、（ｂ）はその概略断面図
【図２】本発明の他の実施の形態に係る巻芯の概略断面図
【図３】巻芯本体及び本発明の実施の形態に係る巻芯製造方法に用いる金型を示す概略断面図
【図４】図３に示す金型を用いて巻芯本体にゲル被覆層を成形する状態を示す概略断面図
【図５】（ａ）は図４とは異なる金型を用いて巻芯本体にゲル被覆層を成形する状態を示す概略断面図、（ｂ）は（ａ）に示す金型の概略平面図
【図６】本発明の他の実施の形態に係る巻芯製造方法に用いる金型の概略断面及び側面図
【図７】図６に示す金型を用いた巻芯製造工程の途中を示す概略断面図
【図８】図６に示す金型を用いて巻芯本体にゲル被覆層を成形する状態を示す概略断面図
【図９】（ａ）は巻芯に両面テープを貼った状態を示す概略斜視図、（ｂ）はその巻芯にフィルムの先端部分を巻き始める状態を示す概略斜視図
【符号の説明】
【００３５】
１  巻芯
２  巻芯本体
３  被覆層
４  フィルム
１０、１０Ａ、１０Ｂ  金型
１１、１１Ａ、１１Ｂ  金型本体
１２、１２Ｂ  金型下蓋
１３  金型上蓋
１５  液ゲル注入口
１６  真空引き穴
２１  離型用テープ
２２  ゲル成形空間
２３  液状ゲル
２４  液状ゲルタンク
２５  真空吸引管
３０  位置決め部材
３１  ピン
３３  液状ゲル脱泡装置
３４  ポンプ
３６  内型３
【図１】
2005096927.tif 000003
【図２】
2005096927.tif 000004
【図３】
2005096927.tif 000005
【図４】
2005096927.tif 000006
【図５】
2005096927.tif 000007
【図６】
2005096927.tif 000008
【図７】
2005096927.tif 000009
【図８】
2005096927.tif 000010
【図９】
2005096927.tif 000011